FR 2447206 A1 19800822 FR 8001602 A 19800125 Poudre extinctrice contenant du chlorure de sodium pour la lutte contre les incendies des classes A, B et C. I1 est connu de fabriquer des produits extincteurs avec addition de chlorure de sodium. Avec ces mélanges, on peut éteindre des incendies des classes B, des incendies de liquides et des incendies de la classe C, des incendies de gaz, on connaît, en outre, des produits extincteurs spéciaux de ce type pour la lutte contre les incendies de métaux. Avec ces mélanges connus, il n'est cependant pas possible d'eteindre des incendies de substances formant des braises telles que le bois, les pneumatiques de caoutchouc, etc... La presente invention concerne un produit extincteur a base de chlorure de sodium, produit bon marché, et'addition- né de certains sels minéraux, auxquels on peut ajouter en cas de besoin certains constituants organiques. On a trouvé que l'on pouvait utiliser 7e chlorure de sodium, qui ne convient normalement pas pour les incendies avec braises, pour eteindre ces incendies, lorsqu'on lui ajoute des sels minéraux dont le point de fusion est inférieur a-celui du Nazi. Les sulfates d'ammonium, le chlorure de potassium, le phosphate monoammoniue et le phosphate diammonique, etc... conviennent particulièrement dans ce but. Pour obtenir des propriétés extinctrices optimales dans le cas d'incendies des classes A et B, il s'est averé -utile u'ajouter, en outre, une substance organique aux sels minéraux. Les substances organiques conformes à l'invention, qui sont ajoutées à raison de 2 20 %,séparément ou mélangées au produit cristallisé finement broyé, sont caractérisées en ce qu'elles possèdent un point de frittage, de fusion ou de sublimation supérieur a 100 C, et ce qu'elles contiennent en outre le groupe caractéristique Co-NH ou appartiennent au groupe des polysaccharides. Au premier groupe appartiennent, par exemple, l'urée et les protéines ainsi que leurs dérives, au deuxieme groupe appartiennent, par exemple, l'amidon, la cellulose et leurs dérivés.Pour obtenir de meilleures propriétés d'écoulement et d'hydrophobisation, on ajoute.aux produits extincteurs de 1 a 5 % d'un acide silicique hydrophobisé et d'une résine de silicone ou d'une huile de silicone, qui est condensée complètement par influence de la température. Pour fabriquer la poudre extinctrice ci-dessus, on peut soit mélanger les sels minéraux avant le broyage et les broyer ensemble à la finesse de grains appropriée, soit encore les broyer séparément sur un broyeur approprié. Pour obtenir une action extinctrice satisfaisante, il s'est en outre avéré avantageux de mélanger les sels minéraux avant le broyage, et de préparer, à partir de ce mélange, une masse fondue homogène. On refroidit la masse fondue, puis on la broie à la finesse de grains appropriee. On a trouvé en outre qu'il était avantageux de préparer, à partir des sels minéraux, une solution en prenant en considération les différences de solubiliée dans l'eau des divers sels. Par refroidissement, evaporation ou séchage par congelation, on peut séparer à nouveau la substance minérale de la solution par cristallisation.Il est avantageux d'effectuer la precipitation rapidement, de façon à obtenir un produit de cristallisation fin et éviter dans une large mesure une précipitation fractionnée. Après la précipitation, on seche le produit de cristallisation et on le broie à la finesse de grains appropriee. Les exemples non limitatifs suivants sont donnés a titre d'illustration de l'invention. Exemple 1 NaCl 50 % en poids (NH4)2S04 45 % en poids Agent d'écoulement et d'hydrophobisatior 5 % en poids On mélange le chlorure de sodium et le sulfate d'ammonium par voie physique, puis on les broie finement. Puis on melange les 5 % d'agent d'écoulement et d'hydrophobisation. Exemple 2 NaCl 50 % en poids KC1 40 % en poids Urée 5 % en poids Agent d'écoulement et d'hydrophobisation 5 % en poids On melange les deux sels NaCl et KC1 et on les fond de façon homogène à 830 C. Après refroidissement de la masse fondue, on broie d'abord le gâteau de fusion obtenu en morceaux grossiers, puis on le broie finement dans un broyeur. On melange ensuite les autres constituants. Exemple 3 NaCl 70 % en poids Phosphate monoammonique 10 % en poids Sulfate d'ammonium 10 % en poids Amidon 5 % en poids Agent d'ecoulement . et d'hydrophobisation 5 % en poids On dissout le phosphate monoammonique et le sulfate d'ammonium dans de l'eau en agitant et en chauffant à 8O0C. Puis on elimine-l'eau par distillation sous vide. Après séchage complet, on broie le produit de cristallisation à la finesse de grains voulue. On mélange ensuite dans un mélangeur l'amidon finement broyé et l'agent d'écoulement et d'hydrophobisation. Exemple 4 NaCI 30 % en poids KC1 25 % en poids Mélanine 5 % en poids Urée 5 % en poids Agent 1'ecoulenent et d'hydrophobisation 5 % en poids On mélange le chlorure de sodium, le chlorure de potassium et le sulfate d'ammonium et on les broie dans un broyeur, puis on ajoute les autres additifs. Exemple 5 NaCl 60 % en poids Sulfate d'ammonium 30 % en poids Protéine 5 % en poids Agent d'ecoulement et d'hydrophobisation 5 % en poids A partir des sels, chlorure de sodium et chlorure de potassium, on prépare une solution aqueuse et on en élimine l'eau par séchage par congélation. On ajoute au produit de cristallisation obtenu une partie de l'agent d'hydrophobisation, puis on le broie finement. On mélange ensuite dans un mélangeur les autres additifs ainsi que l'agent d'écoulement et le reste de l'agent d'hydrophobisation. Compte tenu du fait que le NaCl est souillé de chlorure de magnésium, il est avantageux d'ajouter au mélange de sels, à chaque fois, 1 à 2 % de phosphate disodique. La sensibilité à l'humidité du chlorure de sodium peut ainsi être reduite de façon importante. Outre le phosphate disodique, d'autres substances donnant les mêmes effets sont connues dans la littérature. Des essais d'extinction qui ont été effectués avec ces mélanges ont donné dans le cas d'incendies avec braises d'excellents résultats d'extinction. C'est ainsi que l'on a pu éteindre parfaitement, par exemple, la pile de bois normalisée, grosseur nO 3, avec un extincteur de 6 ka, en en utilisant 2,5 kg. Avec le chlorure de sodium pur, sans les addi-tifs de l'invention, l'extinction de cette pile de bois n'est pas possible. Dans le cas d'incendies de carburants, les mélanges de l'invention ont également donné de tres bons résultats d'extinction. Dans le cas d'incendies de gaz aussi par exemple de gaz propane, on a obtenu des résultats d'extinction egalement bons. L'avantage de la poudre extinctrice à base de chlorure de sodium avec les additifs mentionnés réside, d'une part, dans son applicabilité universelle, c'est-à-dire dans la posai milite d'eteindre, outre les incendies de liquides et de gaz, des incendies avec braises et, en outre, dans son prix avantageux. REVENDICATIONS 1") - Poudre extinctrice contenant du chlorure de sodium, pour la lutte contre les incendies des classes A, B et C avec les additions habituelles d'agents d'écoulement et d'hydrophobisation, caractérisée en ce qu'elle contient 5 à 70 % d'un ou plusieurs sels minéraux dont le point de fusion est inférieur à celui de NaCl. 20) - Poudre extintrice à base de NaCl selon la revendication 1, caractérisée en ce qu'elle contient de 2 à 20 % d'un ou plusieurs additifs mineraux dont le point de fusion, de frittage ou de sublimation est supérieur a 100 C, et qui contiennent en outre le groupe caracteristique CoNH et/ou des polysaccharides. 3 ) - Procédé de fabrication d'une poudre extinctrice selon l'une quelconque des revendications 1 et 2, carac terisé en ce que les sels minéraux sont mis en solution et sont séparés dé cette solution, sous forme cristallisée, par refroidissement, évaporation ou séchage par congélation, le produit de cristallisation étant ensuite broyé à la finesse de grains désirée. 4 ) - Procede suivant la revendication 3, caractérisé en ce que l'on fait fondre de façon homogène les sels minéraux avant le-broyage, et en ce qu'on les broie à la finesse de grains désirée après refroidissement.